(57)【特許請求の範囲】
【請求項１】
（Ａ）アルコキシシラン基を有するバインダー少なくとも１種及び（Ｂ）架橋触媒少なくとも１種を含有している、非プロトン性溶剤をベースとする湿気硬化性被覆剤において、これは、
バインダー（Ａ）として、式（ＩＩ）：
【化２】
0005762395.tif 000013
［式中、Ｒは水素又はメチル基を表し、Ｒ’は水素、アルキル又はシクロアルキルを表し、Ｒ''はアルキル、シクロアルキル、アリール又はアラルキル（ここで、炭素鎖は、非隣接の酸素原子、硫黄原子又はＮＲａ−基で中断されていてよく、Ｒａはアルキル、シクロアルキル、アリール又はアラルキルである）を表し、
ｘは０〜２であり、
ｙは１〜３であり、
かつ、１≦ｘ＋ｙ≦３である］のエチレン系不飽和モノマー１種以上の使用下に得られる、ポリアクリレート及び／又はポリメタクリレート少なくとも１種、及び
架橋触媒として、燐−及び窒素−含有触媒（Ｂ）少なくとも１種
を含有していることを特徴とする、非プロトン性溶剤をベースとする湿気硬化性被覆剤。
【請求項２】
式（ＩＩ）のエチレン系不飽和モノマーは、α−メタクリルオキシメチルジエトキシメチルシラン、α−メタクリルオキシメチルトリエトキシシラン、α−アクリルオキシメチルジエトキシメチルシラン及び／又はα−アクリルオキシメチルトリエトキシシランの群から選択されていることを特徴とする、請求項１に記載の被覆剤。
【請求項３】
アルコキシシラン基を有するバインダー（Ａ）は、
（ａ１）  式（ＩＩ）のエチレン系不飽和モノマー１種以上  １０〜５０質量％、
（ａ２）  エチレン系不飽和カルボン酸のアルキルエステル１種以上  １５〜８５質量％、
（ａ３）  ビニル芳香族化合物１種以上  ０〜５０質量％、
（ａ４）  少なくとも２個の重合可能なエチレン系不飽和二重結合を有するエチレン系不飽和モノマー１種以上  ０〜２０質量％、及び
（ａ５）  モノマー（ａ１）〜（ａ４）とは異なる他のエチレン系不飽和化合物１種以上  ０〜４０質量％
（ここで、モノマー（ａ１）〜（ａ５）の質量部の合計はその都度１００質量％になる）
の重合によって得られることを特徴とする、請求項１または２に記載の被覆剤。
【請求項４】
少なくとも１種のバインダー（Ａ）７０．０〜９９．０質量％（被覆剤の不揮発性成分の質量に対して）及び／又は
少なくとも１種の触媒（Ｂ）０．１〜１０．０質量％（被覆剤の不揮発性成分の質量に対して）を含有していることを特徴とする、請求項１から３までのいずれか１項に記載の被覆剤。
【請求項５】
触媒（Ｂ）は、アミンブロックされ、置換されたホスホン酸ジエステル及び／又はジホスホン酸ジエステル、アミンブロックされ、置換された燐酸モノエステル及び／又はアミンブロックされ、置換された燐酸ジエステル及び／又はアミンブロックされ、置換された燐酸トリエステルの群から選択されていることを特徴とする、請求項１から４までのいずれか１項に記載の被覆剤。
【請求項６】
触媒（Ｂ）として、第３級飽和アミンでブロックされ、置換されたホスホン酸ジエステル及び／又はジホスホン酸ジエステル及び／又は燐酸モノエステル及び／又は燐酸ジエステル少なくとも１種を含有していることを特徴とする、請求項１から５までのいずれか１項に記載の被覆剤。
【請求項７】
付加的に、溶剤とは異なる脂肪族モノアルコール（Ｃ）１種以上を含有していることを特徴とする、請求項１から６までのいずれか１項に記載の被覆剤。
【請求項８】
被覆剤の不揮発性成分の質量に対して０〜２０質量％の脂肪族モノアルコール（Ｃ）少なくとも１種を含有していることを特徴とする、請求項１から７までのいずれか１項に記載の被覆剤。
【請求項９】
透明であることを特徴とする、請求項１から８までのいずれか１項に記載の被覆剤。
【請求項１０】
プレコートされた又はプレコートされていない基材上に、顔料着色されたベースコート層を、その後クリヤーコート層を塗布する方法で複層塗装を製造する方法において、クリヤーコート層は、請求項１から９までのいずれか１項に記載の被覆剤からの層であることを特徴とする、前記製造方法。
【請求項１１】
複層塗装は、部分補修塗装又は実用車塗装又はプラスチック成形品又はプラスチック−付属部材の塗装であることを特徴とする、請求項１０に記載の方法。
【請求項１２】
自動車車体の内装部材又は外装部材又は船舶及び飛行機構造の部材又は日用品及び電気器具の部材又はプラスチック成形品又はシートの被覆のために使用する、請求項１０又は１１に記載の方法の使用。
【発明の詳細な説明】
【技術分野】
【０００１】
本発明は、アルコキシシラン基を有するバインダー少なくとも１種を含有している、非プロトン性溶剤をベースとする湿気硬化性被覆剤に関する。更に本発明の課題は、複層塗装、殊に自動車補修塗装を製造する方法、並びにこの方法により製造される複層塗装に関する。
【０００２】
アルコキシシラン基を有するバインダー（Bindemittel）を含有している被覆剤は、従来から公知である。空中湿気の存在は、既に室温で、バインダーのアルコキシシラン基がアルコキシ基の分離下に相互に縮合して、Ｓｉ−Ｏ−Ｓｉ−橋を形成させることができる。従ってこのような被覆剤は、例えば自動車補修塗装を供給するために好適である。この場合にこれらは、使用されている大抵のイソシアネートベースの被覆剤と比べてなお、毒物学的に実質的に無害であるので、イソシアネートベース系に必要な多大な注意手段が実質的に省略されうる決定的な利点を有する。
【０００３】
ＥＰ−Ｂ−１５２１７９０及びＷＯ０４／０２２６１８から、アルコキシシラン官能性プレポリマーを含有している被覆剤が公知である。この場合には、このアルコキシシラン官能性プレポリマーは、いわゆるアルファ−シラン（ここでは、アルコキシシリル基がメチルスペーサーを介して官能基に結合している）の使用下に得られている。殊にイソシアネート官能性アルファ−シラン及び（メタ）アクリル官能性アルファ−シランが使用されている。アルファ−シランの使用によって、アルコキシシリル基は、触媒、例えばアミンの存在下に、湿気に対して非常に高い反応性を有する。従って既に室温で、耐引掻き性の被覆に硬化可能である被覆剤を使用することができる。しかしながら、この被覆剤は、触媒の添加及び空中湿気との接触の後に、高い硬化速度の場合に、非常に短い可使時間（Potlife）のみを有することは欠点であり、このことは自動車補修塗装の分野での被覆剤の使用の場合には甘受され得ない。
【０００４】
ＷＯ０７／０４８５３８から、ポリマー残基として多くの種々のフレキシブルな長鎖ポリマー、例えばポリエステル、ポリアミド、ポリエーテル、ポリカーボネート、フェノール樹脂、ポリウレタン、ビニルポリマー、ゴム、セルロース、シリコーン樹脂、アクリレート樹脂又はメタクリレート樹脂を含有していることのできる、α−エトキシシラン−変性ポリマーが公知である。このα−エトキシシラン−変性ポリマーは、有利に、イソシアネート基含有α−エトキシシランとヒドロキシル基含有ポリマー、好ましくはヒドロキシル基含有ポリエーテル、ポリエステル及びポリウレタンとの反応により得られる。
【０００５】
α−エトキシシラン−変性ポリマーは、硬化可能な組成物中で、例えば接着剤、シーリング剤及び被覆剤中で使用される。これらの硬化可能な組成物は、α−エトキシシラン−変性ポリマーと並んで、なお８０質量％までの充填剤並びに反応性希釈剤、殊に少なくとも１個のアルコキシシランを有するポリウレタン及び／又は可塑剤を含有することができる。これらの硬化可能な組成物は、硬化時にメタノールを非常に僅かに放出するか又は放出しない。この場合にこれらは、エトキシシラン基によるメトキシシラン基の交換と結びついている僅かな反応性にも関わらず、甘受しうる硬化時間によって優れている。しかしながら、ＷＯ０７／０４８５３８の被覆剤における欠点は、自動車補修塗装のための不充分な使用技術的特性をもたらす、シラン官能化されたポリマーの高いたわみ性及び低い官能性である。
【０００６】
ＥＰ−Ｂ−５０５４６９及びＥＰ−Ａ−２６３３０６から、アルコキシシラン官能性プレポリマー、場合によってはブタノール及び架橋触媒としてのｐ−トルエンスルホン酸、燐酸、亜鉛ベースの化合物、アミン、アルカリ化合物又はアルキルチタン酸の塩を含有している、透明な被覆剤が公知である。この場合に、このアルコキシシラン官能性プレポリマーは、アクリル系不飽和のいわゆるγ−シラン（ここでは、アルコキシリル基がプロピルスペーサーを介してアクリレート−又はメタクリレート−基に結合している）の使用下に得られている。しかしながら、生じるプレポリマーは、このプロピルスペーサーに基づき、適切な触媒の添加の後に、メチルスペーサーを有する相応するポリマーに比べて、空中湿気に対するアルコキシシリル基の実質的に低い反応性を有する。それでもやはり良好な硬化を得るためには、従って高い触媒量が必要であるが、このことは不充分な可使時間及び劣悪な塗装特性をもたらす。更に、低い反応性に基づき、ジ−及びトリメトキシシランのみが使用可能であるが、このことは、これに結びついている硬化の際のメタノール−分離の故に、むしろ望ましくない。
【０００７】
更にＤＥ−Ａ−１０２００５０００８２３から、エチレン系不飽和α−シランと他のエチレン系不飽和モノマーとの重合によって得られる、架橋可能なシラン変性共重合体が公知である。この共重合体は、水性分散液の形で、例えば、繊維材料、糸、木材及び紙及び建築用化学品、例えば、目止め剤、しっくい、セメント等の被覆剤中で使用される。しかしながら、非プロトン性溶剤をベースとする被覆剤は記載されていない。同様に、この刊行物中には、好適な架橋触媒及び他の添加剤に関する記載が欠けている。
【０００８】
更に、ＷＯ０２００７／０３３７８６から、発明に重要である成分としてのシラン基含有ポリマーと並んで、架橋触媒としてのホスホン酸ジエステル及びジホスホン酸ジエステルを含有している被覆剤が公知である。このシラン基含有ポリマーは、少なくとも２個、好ましくは少なくとも３個の縮合可能なシラン基を有している。この場合には、イソシアネートとアミノシランとの反応生成物が好ましく使用されている。この被覆剤は、殊に自動車塗装の分野で使用される。従って、殊に１００〜１６０℃の高い温度での熱硬化は、１０〜６０分の時間の間に好ましく行われる。
【０００９】
最後にＷＯ０４／０７２１８９から、シラン基含有ポリアクリレート樹脂及びメラミン樹脂と並んで、シラン基の架橋触媒として、ブロックされた又はブロックされていない燐酸エステルを含有しているクリヤーコートが公知である。しかしながら、シラン基含有ポリアクリレート樹脂の製造のためのα−シランの使用は記載されていないので、このポリアクリレート樹脂は、低い硬化温度の場合には不充分な反応性を有する。相応して、ＷＯ０４／０７２１８９中に記載のクリヤーコートは、８０〜１５０℃の温度で１０〜４５分で硬化し、ＯＥＭ−クリヤーコート塗装を提供するために使用されている。
【００１０】
いずれにせよ、ＷＯ２００７／０３３７８６及びＷＯ０４／０７２１８９から公知の被覆剤の高い硬化温度に基づき、これらは自動車補修塗装の分野のためには好適ではない。
【００１１】
発明が解決しようとする課題
従って本発明は、最大９０℃、殊に最大６０℃の比較的低い硬化温度でも、湿気の存在下に迅速な硬化を示す、即ち、６０℃で３０分の硬化の後に既に粘着性のない被覆剤を提供することを課題としている。同時に、この被覆剤は、室温で、かつ湿気との接触時に、最低でも３０分、好ましくは最低でも２時間の可使時間（ポットライフ）を有すべきである。この場合に、可使時間とは、その時間内に、被覆剤と湿気との接触の後にこの被覆剤が最初のゲル粒子を示すまでの時間間隔であると理解される。
【００１２】
更にこの被覆剤は、非常に良好な視覚的全印象（いわゆる非常に良好な外観）を有する被覆をもたらすべきである：従って、生じる被覆は、殊に表面欠陥がなく、かつ高い透明性（即ち、特に濁りなし）を有すべきである。更に、この被覆剤は、できるだけ低い溶剤分、即ちできるだけ高い固体含分を有すべきである。
【００１３】
最後にこの被覆剤は、簡単に、かつ非常に良好に再現可能に製造可能であるべきであり、かつ、この塗料適用の間に生態学的問題を惹起すべきではない。好ましくは、更にこの被覆剤は、その硬化の際にできるだけ僅かなメタノールを放出すべきである。
【００１４】
課題を解決するための手段
前記の課題の観点に対して、（Ａ）アルコキシシラン基を有するバインダー少なくとも１種及び（Ｂ）架橋触媒少なくとも１種を含有している、非プロトン性溶剤をベースとする湿気硬化性被覆剤が発見され、これは、バインダー（Ａ）として、式（Ｉ）：
【化１】
0005762395.tif 000002
［式中、
Ｒ＝水素又はメチル基であり、Ｒ’＝水素、アルキル又はシクロアルキルであり、
Ｒ''＝アルキル、シクロアルキル、アリール又はアラルキル（ここで、炭素鎖は、非隣接の酸素−、硫黄−又はＮＲａ−基で中断されていてよく、Ｒａ＝アルキル、シクロアルキル、アリール又はアラルキルである）であり、ｘ＝０〜２である］のエチレン系不飽和モノマー（ａ１）１種以上の使用下に得られる、ポリアクリレート及び／又はポリメタクリレート少なくとも１種、及び
架橋触媒として、燐−及び窒素−含有触媒（Ｂ）少なくとも１種
を含有していることを特徴としている。
【００１５】
更に本発明の課題は、この被覆剤の使用下に複層塗装を提供する方法、殊に部分補修塗装を提供する方法、並びにこの方法を、車体−内装部材又は−外装部材の被覆又は船舶構造−及び飛行機構造部材の被覆又は日用品−及び電気機器の部材の被覆又はプラスチック成形品又はシートの被覆のために使用することである。
【００１６】
技術水準の観点からは、本発明の根底にある課題が、非プロトン性溶剤をベースとする本発明による被覆剤を用いて解決できたことは意想外であり、当業者にとって予測可能ではなかった。
【００１７】
従って、殊に本発明による被覆剤が、湿気の存在下で迅速な硬化を示し−即ち６０℃で３０分間の硬化の後にこれは既に不粘着性であり−、同時に、少なくとも３０分、好ましくは少なくとも２時間の可使時間（ポットライフ）をも有することは、殊に意想外のことであった。バインダーの製造のためにメトキシ基の代わりにエトキシ基を有するアクリレート−又はメタクリレート官能性アルコキシシランの最小割り当て分の使用によって、更に、硬化時にできるだけ僅かなメタノールを放出し、それにもかかわらず、促進された迅速な硬化を示す、被覆剤を提供することができる。
【００１８】
更に本発明による被覆剤は、非常に良好な視覚的全印象（いわゆる非常に良好な外観）を有する被覆をもたらす。この場合に生じる被覆は、殊に表面欠陥がなく、高い透明性を有する。更に本発明による被覆剤は、同じ分子量を有するヒドロキシル基含有アクリレート樹脂をベースとする被覆剤に比べて、より高い固体含分によって優れている。
【００１９】
最後にこの被覆剤は、簡単に、かつ非常に良好に再現可能に製造でき、塗料適用の間に生態学的問題を生じない。
【００２０】
発明を実施するための最良の形態
アルコキシシラン基を有するバインダー（Ａ）
本発明にとって重要なことは、被覆剤が、バインダー（Ａ）として、
式（Ｉ）：
【化２】
0005762395.tif 000003
［式中、
Ｒ＝水素又はメチル基であり、Ｒ’＝水素、アルキル又はシクロアルキルであり、好ましくはＲ’＝殊にＣ−原子数１〜４を有するアルキル基、全く特別好ましくはＲ’＝エチル及び／又はメチルであり、Ｒ''＝アルキル、シクロアルキル、アリール又はアラルキル（ここで、炭素鎖は、非隣接の酸素−、硫黄原子又はＮＲａ−基で中断されていてもよく、Ｒａ＝アルキル、シクロアルキル、アリール又はアラルキルである）、好ましくは、Ｒ''＝殊にＣ原子数１〜６を有するアルキル基であり、ｘ＝０〜２、殊にｘ＝０〜１、特別好ましくはｘ＝０である］のエチレン系不飽和モノマー（ａ１）１種以上の使用下に得られる、ポリアクリレート及び／又はポリメタクリレート少なくとも１種を含有していることである。
【００２１】
式（Ｉ）のエチレン系不飽和モノマーの例は、次のものである：α−メタクリルオキシメチルメトキシジメチルシラン、α−メタクリルオキシメチルジメトキシメチルシラン、α−メタクリルオキシメチルトリメトキシシラン、α−メタクリルオキシメチルエトキシジメチルシラン、α−メタクリルオキシメチルジエトキシメチルシラン、α−メタクリルオキシメチルトリエトキシシラン、α−メタクリルオキシメチルトリイソプロポキシシラン、α−メタクリルオキシメチルジイソプロポキシメチルシラン、α−メタクリルオキシメチルイソプロポキシメチルシラン、α−メタクリルオキシメチルトリス（２−メトキシエトキシ）シラン、α−メタクリルオキシメチルビス（２−メトキシエトキシ）メチルシラン、α−メタクリルオキシメチルトリプロポキシシラン、α−メタクリルオキシメチルジプロポキシメチルシラン、α−メタクリルオキシメチルプロポキシジメチルシラン及びα−メタクリルオキシメチル（２−メトキシエトキシ）ジメチルシラン、α−アクリルオキシメチルメトキシジメチルシラン、α−アクリルオキシメチルジメトキシメチルシラン、α−アクリルオキシメチルトリメトキシシラン、α−アクリルオキシメチルエトキシジメチルシラン、α−アクリルオキシメチルジエトキシメチルシラン、α−アクリルオキシメチルトリエトキシシラン、α−アクリルオキシメチルトリイソプロポキシシラン、α−アクリルオキシメチルジイソプロポキシメチルシラン、α−アクリルオキシメチルイソプロポキシジメチルシラン、α−アクリルオキシメチルトリス（２−メトキシエトキシ）シラン、α−アクリルオキシメチルトリプロポキシシラン、α−アクリルオキシメチルジプロポキシメチルシラン、α−アクリルオキシメチルビス（２−メトキシエトキシ）メチルシラン、α−アクリルオキシメチルプロポキシジメチルシラン及びα−アクリルオキシメチル（２−メトキシエトキシ）ジメチルシラン。これらのα−シランは、単独で又は２種以上のα−シランの混合物の形で、アルコキシシラン基を有するバインダーの製造のために使用することができる。
【００２２】
エトキシシリル基含有バインダーが好ましく使用される。これは、メトキシシリル基含有バインダーとは対照的に、その硬化時に、毒物学的に無害なエタノールを放出し、毒物学的に有害なメタノールを放出しない利点を有する。従って、バインダーとして、
式（ＩＩ）：
【化３】
0005762395.tif 000004
［式中、Ｒ、Ｒ’及びＲ''は、前記と同じものを表し、
ｘ＝０〜２、好ましくはｘ＝０〜１、特別好ましくはｘ＝０であり、
ｙ＝１〜３、好ましくはｙ＝２〜３であり、かつ、
１≦ｘ＋ｙ≦３もしくは１＜ｘ＋ｙ＜３、好ましくは２≦ｘ＋ｙ≦３もしくは２＜ｘ＋ｙ＜３である］のエチレン系不飽和モノマー１種以上の使用下に得られる、ポリアクリレート及び／又はポリメタクリレート少なくとも１種を含有している被覆剤が好ましい。
【００２３】
従って、式（ＩＩ）のエチレン系不飽和モノマーとして、α−メタクリルオキシメチルエトキシジメチルシラン、α−メタクリルオキシメチルジエトキシメチルシラン、α−メタクリルオキシメチルトリエトキシシラン、α−アクリルオキシメチルエトキシジメチルシラン、α−アクリルオキシメチルジエトキシメチルシラン及び／又はα−アクリルオキシメチルトリエトキシシランが好ましく使用される。α−メタクリルオキシメチルジエトキシメチルシラン、α−メタクリルオキシメチルトリエトキシシラン、α−アクリルオキシメチルジエトキシメチルシラン及び／又はα−アクリルオキシメチルトリエトキシシランが特別好ましく使用される。
【００２４】
本発明により使用されるバインダー（Ａ）の製造のために、場合により式（Ｉ）の不飽和モノマー（ａ１）及び／又は式（ＩＩ）の不飽和モノマーと一緒に、１種以上の他のエチレン系不飽和モノマーを使用することができる。他のエチレン系不飽和モノマーとして、慣用のエチレン系不飽和モノマー、好ましくは活性水素不含のエチレン系不飽和モノマーが使用される。
【００２５】
従って、
（ａ１）式（Ｉ）及び／又は式（ＩＩ）のエチレン系不飽和モノマー（ａ１）１種以上、
場合により、エチレン系不飽和カルボン酸のアルキルエステル（ａ２）１種以上及び／又は
場合により、ビニル芳香族化合物（ａ３）１種以上及び／又は
場合により、少なくとも２個の重合可能なエチレン系不飽和二重結合を有するエチレン系不飽和モノマー（ａ４）１種以上及び／又は
場合により、モノマー（ａ１）〜（ａ４）とは異なるエチレン系不飽和化合物（ａ５）１種以上
の重合により得られる、アルコキシシラン基を有するバインダー（Ａ）を含有している被覆剤が好ましい。
【００２６】
モノマー（ａ２）としては、殊に活性水素不含のエチレン系不飽和カルボン酸のアルキルエステルが好適であり、他の官能基不含のアルキルエステルが特別好ましく、飽和モノアルコールとエチレン系不飽和カルボン酸とのアルキルエステルが全く特別好ましい。エチレン系不飽和カルボン酸のこのようなアルキルエステル（ａ２）の例は、アクリル−、メタクリル−、フマル−、クロトン−及びマレイン酸、好ましくはアクリル酸及び／又はメタクリル酸のアルキルエステル及びシクロアルキルエステル、例えば次のものが有利である：アクリル酸メチル、メタクリル酸メチル、アクリル酸エチル、メタクリル酸エチル、アクリル酸プロピル、メタクリル酸プロピル、アクリル酸イソプロピル、メタクリル酸イソプロピル、アクリル酸ブチル、メタクリル酸ブチル、アクリル酸イソブチル、メタクリル酸イソブル、アクリル酸ｔ−ブチル、メタクリル酸ｔ−ブチル、アクリル酸アミル、メタクリル酸アミル、アクリル酸ヘキシル、メタクリル酸ヘキシル、アクリル酸エチルヘキシル、メタクリル酸エチルヘキシル、３，３，５−トリメチルヘキシルアクリレート、３，３，５−トリメチルヘキシルメタクリレート、アクリル酸ステアリル、メタクリル酸ステアリル、アクリル酸ラウリル又はメタクリル酸ラウリル、アクリル酸シクロアルキル及び／又はメタクリル酸シクロアルキル、例えばアクリル酸シクロペンチル、メタクリル酸シクロペンチル、アクリル酸イソボルニル、メタクリル酸イソボルニル、アクリル酸シクロヘキシル及び／又はメタクリル酸シクロヘキシル。
【００２７】
モノマー（ａ３）としては、殊に、活性水素不含のビニル芳香族化合物が好適である。好適なビニル芳香族化合物（ａ３）の例は、ビニル芳香族炭化水素、例えばビニルトルエン、α−メチルスチレン又は殊にスチレンである。
【００２８】
モノマー（ａ４）としては、殊に、活性水素不含で、少なくとも２個の重合可能なエチレン系不飽和二重結合を有するエチレン系不飽和化合物が好適である。少なくとも２個の重合可能なエチレン系不飽和二重結合を有する好適なエチレン系不飽和モノマー（ａ４）の例は、飽和ジアルコールとエチレン系不飽和カルボン酸とのジエステル、殊に飽和ジアルコールとアクリル−、メタクリル−、フマル−、クロトン−及びマレイン酸、好ましくはアクリル−及び／又はメタクリル酸とのジエステル、例えばヘキサンジオールジアクリレート、ヘキサンジオールジメタクリレート、グリコールジアクリレート、グリコールジメタクリレート、ブタンジオールジアクリレート、ブタンジオールジメタクリレート、トリメチロールプロパントリアクリレート及びトリメチロールプロパントリメタクリレートである。更にモノマー（ａ４）は、不飽和の重合可能な二重結合１個を有するアルコールでエステル化されたポリカルボン酸であることもできる。最後に、モノマー（ａ４）として、ポリイソシアネート及び不飽和アルコール又はアミンの反応生成物を使用することもできる。この例として、１モルのヘキサメチレンジイソシアネートと２モルのアリルアルコールとからの反応生成物又はイソホロンジイソシアネートとヒドロキシエチルアクリレートとからの反応生成物が挙げられる。
【００２９】
モノマー（ａ１）〜（ａ４）とは異なる他のエチレン系不飽和化合物（ａ５）として、殊に、活性水素不含で珪素不含のモノマー、例えばアクリル−又はメタクリル酸のニトリル、ビニルエステル又はビニルエーテルが使用される。空中湿気の作用下での架橋の際の迅速な水吸収を可能とするために、エチレン系不飽和モノマー（ａ１）〜（ａ４）への付加的コモノマー（ａ５）として、（ａ１）〜（ａ５）の合計に対して１０質量％までのエチレン系不飽和カルボン酸アミドを使用する場合が有利でありうる。好適なカルボン酸アミドの例として、アクリル酸アミド、メタクリル酸アミド、イタコン酸ジアミド、α−エチルアクリルアミド、クロトン酸アミド、フマル酸アミド及びマレイン酸ジアミドが挙げられる。
【００３０】
この際に、
アルコキシシラン基を有するバインダー（Ａ）が、
（ａ１）式（Ｉ）及び／又は式（ＩＩ）のエチレン系不飽和モノマー（ａ１）１種以上  １０〜５０質量％、好ましくは１５〜４０質量％、特別好ましくは２０〜３５質量％、
（ａ２）エチレン系不飽和カルボン酸のアルキルエステル１種以上  １５〜８５質量％、好ましくは２５〜６０質量％、
（ａ３）ビニル芳香族化合物１種以上  ０〜５０質量％、好ましくは１０〜３０質量％、
（ａ４）少なくとも２個の重合可能なエチレン系不飽和二重結合を有するエチレン系不飽和モノマー１種以上  ０〜２０質量％、好ましくは０〜１０質量％及び
（ａ５）モノマー（ａ１）〜（ａ４）とは異なる他のエチレン系不飽和化合物１種以上  ０〜４０質量％、好ましくは０〜２０質量％
（ここで、モノマー（ａ１）〜（ａ５）それぞれの重量部の合計は１００質量％である）の重合によって得られる、被覆剤が特別好ましい。
【００３１】
本発明により全く特別に好ましいポリアクリレートポリオールは、通例は共重合体であり、有利には、１０００〜２００００ドルトン、殊に１５００〜１００００ドルトンの数平均分子量Ｍｗ（それぞれ、ポリメチルメタアクリレート標準に対するゲルパーミエーシヨンクロマトグラフィ（ＧＰＣ）を用いて測定）を有する。
【００３２】
アルコキシシラン基を有するバインダーを製造するためのラジカル重合は、通常は、有機溶剤中で８０〜１８０℃、特に９０〜１６０℃の温度で実施される。有利な方法では、アルコキシシラン基含有ポリマーを製造するためのラジカル重合は、４０〜８５質量％の固体含有率を有するポリマーの溶液が生じるように実施される。
【００３３】
ラジカル重合用の溶剤としては、不反応性の溶剤、例えばエステル、例えば酢酸エチル、酢酸プロピル、酢酸ｎ−ブチル、酢酸イソ−ブチル、エーテルエステル、例えば酢酸メトキシプロピル又は酢酸ブチルグリコール、ケトン、例えばアセトン、メチルエチルケトン、メチルイソブチルケトン又はシクロヘキサノン、エーテル、芳香族、脂肪族、芳香脂肪族及び／又は脂環式炭化水素及びケトン並びに前記溶剤の混合物がこれに該当する。酢酸ｎ−ブチル、酢酸イソ−ブチル、ソルベントナフタ及び／又はキシレンが好ましく使用される。
【００３４】
重合反応は、通常は、開始剤の存在下に、かつ場合によっては、活性ＯＨ−又はＮＨ−基不含の重合調節剤の存在下に実施され、この際、調節剤としてメルカプトシランが好ましく使用される。好適な調節剤の例は、国際特許出願ＷＯ８８／０２０１０中に記載されている化合物である。
【００３５】
開始剤としては、アゾ開始剤、例えばアゾビスイソブチロニトリルがこれに該当する。使用されるエチレン系多不飽和モノマー（ａ４）の低割合含有又は不含の場合には、殊に開始剤としてペルオキシエステルが使用される。この例として、ジ−ｔ−ブチルペルオキシド、ジ−ｔ−アミルペルオキシド、ｔ−アミルペルオキシ−２−エチルヘキサノエート及びｔ−ブチルペルオキシ−２−エチルヘキサノエートが挙げられる。勿論、例えばＥＰ−Ａ−１５９７１５及びＥＰ−Ａ−１５９７１６中に記載されているような反応性シリコン基を有するアゾ開始剤を使用することもできる。
【００３６】
アルコキシシラン基を有するバインダー（Ａ）は、本発明による被覆剤中で、好ましくは、７０．０〜９９．０質量％、特別好ましくは８５．０〜９５．０質量％（それぞれ、本発明による被覆剤の不揮発性成分の質量に対して計算）の量で使用される。更に、本発明による被覆剤は、通常は、１種以上の溶剤２０〜４５質量％、殊に３０〜４０質量％（それぞれ、被覆剤の全質量に対して）を含有する（この際、溶剤の量は、反応性希釈剤を考慮せずに示されている）。
【００３７】
触媒（Ｂ）
触媒（Ｂ）としては、燐−及び窒素−含有触媒が使用される。この場合に、２種以上の異なる触媒（Ｂ）からの混合物も使用できる。
【００３８】
好適なアミンブロックされた燐含有触媒（Ｂ）の例は、特にアミンブロックされた非環状ホスホン酸ジエステル、アミンブロックされた環状ホスホン酸ジエステル、アミンブロックされた非環状ジホスホン酸ジエステル及びアミンブロックされた環状ジホスホン酸ジエステルからなる群からのアミンブロックされたホスホン酸ジエステル及び／又はアミンブロックされたジホスホン酸ジエステル及び／又はアミンブロックされた燐酸ジエステル及び／又はアミンブロックされた燐酸モノエステルである。それぞれのアミンブロックされた触媒（Ｂ）の製造のために好適な、このようにブロックされてはいないホスホン酸ジエステル及びジホスホン酸ジエステルは、例えばドイツ特許出願ＤＥ−Ａ−１０２００５０４５２２８中に記載されている。
【００３９】
本発明による被覆剤中では、場合により適切な溶剤の添加下に被覆剤中で充分な溶解性を有するので、触媒の晶出が避けられるような好ましい触媒又は種々の触媒の混合物が使用される。
【００４０】
しかしながら、殊に、アミンブロックされた燐含有触媒（Ｂ）の製造のためには、特に非環状燐酸モノエステル、非環状燐酸ジエステル及び環状燐酸ジエステル並びに非環状燐酸トリエステルからなる群からの、置換された燐酸モノエステル、燐酸ジエステル及び燐酸トリエステルが使用される。この場合に、非環状燐酸ジエステル（Ｂ）及び非環状燐酸トリエステルは、殊に非環状燐酸ジエステル（Ｂ）及び一般式（ＩＩＩ）：
【化４】
0005762395.tif 000005
［式中、ｕ＝０〜３、ｖ＝０〜３、ｗ＝０〜３及びｕ＋ｖ＋ｗ＜＝３であり、
基Ｒ１０、Ｒ１１、Ｒ１２は、次のもの：
−  炭素原子数１〜２０、有利に２〜１６、殊に２〜１０を有する置換又は非置換のアルキル基、炭素原子数３〜２０、有利に３〜１６、殊に３〜１０を有するシクロアルキル基及び炭素原子数５〜２０、有利に６〜１４、殊に６〜１０を有するアリール基、
−  置換又は非置換のアルキルアリール−、アリールアルキル−、アルキルシクロアルキル−、シクロアルキルアルキル−、アリールシクロアルキル−、シクロアルキルアリール−、アルキルシクロアルキルアリール−、アルキルアリールシクロアルキル−、アリールシクロアルキルアルキル−、アリールアルキルシクロアルキル−、シクロアルキルアルキルアリール−及びシクロアルキルアリールアルキル基（ここで、この中に含有されているアルキル−、シクロアルキル−及びアリール基は、それぞれ前記の炭素原子数を有している）及び
−  酸素原子、硫黄原子、窒素原子、燐原子及び珪素原子からなる群から選択されるヘテロ原子少なくとも１個、殊に１個の殊に酸素原子、硫黄原子及び窒素原子を有している、前記種類の置換又は非置換の基
からなる群から選択され、付加的に水素を表すことができる（部分エステル化）］の非環状燐酸トリエステルからなる群からから選択される。
【００４１】
触媒（Ｂ）として好適なアミンブロックされた燐酸エステルの例は、アミンブロックされたトリブチルホスフェート、アミンブロックされたトリス（２−エチルヘキシル）ホスフェート、アミンブロックされたビス（２−エチルヘキシル）ホスフェート、アミンブロックされた２−エチルヘキシルホスフェート、アミンブロックされたトリス（ブトキシエチル）ホスフェート、アミンブロックされたトリス（ラウリルトリエチレングリコール）ホスフェート、アミンブロックされたビス（ラウリルトリエチレングリコール）ホスフェート、アミンブロックされたモノ（ラウリルトリエチレングリコール）ホスフェート、アミンブロックされたジヘキサデシルホスフェート、アミンブロックされたジイソノニルホスフェート、アミンブロックされたモノイソデシルホスフェート及びアミンブロックされた市販のアルキルホスフェート、例えばＢＡＳＦ  ＳＥ社のアミンブロックされたコランチンＳＭＫである。
【００４２】
触媒（Ｂ）として、好ましくは、アミンブロックされた燐酸モノエステル及びアミンブロックされた燐酸ジエステル、殊にアミンブロックされたＣ２〜Ｃ１８−アルキルホスフェート、例えばアミンブロックされたジブチルホスフェート、アミンブロックされたビス（２−エチルヘキシル）ホスフェート、アミンブロックされた２−エチルヘキシルホスフェート、アミンブロックされたジヘキサデシルホスフェート、アミンブロックされたジイソノニルホスフェート、アミンブロックされたモノイソデシルホスフェート、好ましくはアミンブロックされたＣ６〜Ｃ１０−アルキルホスフェート並びにこれら記載の触媒２種以上からの混合物が使用される。殊にここでは、アミンブロックされた燐酸モノエチルヘキシルエステル、アミンブロックされた燐酸ジエチルヘキシルエステル、アミンブロックされた燐酸フェニルエステル並びに前記触媒の混合物、全く特別好ましくはアミンブロックされた燐酸−ビス（２−エチルへキシル）エステルが使用される。
【００４３】
それで燐酸エステル又はホスホン酸エステルがブロックされるアミンの例としては、殊に、第３級アミン、例えば二環式アミン、例えばジアザビシクロオクタン（ＤＡＢＣＯ）、ジアザビシクロノネン（ＤＢＮ）、ジアザビシクロウンデセン（ＤＢＵ）、ジメチルドデシルアミン又はトリエチルアミンを挙げることができる。燐含有触媒のブロックのために、最大９０℃の硬化条件で触媒の良好な作用効果を確保し、好ましくは１０１３．２５ミリバールの圧力で＜１００℃の沸点を有する、第３級アミンが特別有利に使用される。従って、燐含有触媒のブロックのためにトリエチルアミンが全く特別好ましく使用される。
【００４４】
アミンでブロックされた特定の燐酸触媒は市場でも入手される（例えばFa.King IndustriesのNacure-Typen）。例としては、Fa.King IndustriesのＮａｃｕｒｅ  ４１６７なる名称で、特別好適なアミン−ブロックされた燐酸部分エステルをベースとする触媒が挙げられる。
【００４５】
この触媒は、有利に、それぞれ本発明による被覆剤の不揮発性成分の質量に対して０．１〜１０．０質量％の割合で、特別好ましくは０．５〜５．０質量％の割合で、全く特別好ましくは０．５〜３．０質量％の割合で使用される。この場合に、この触媒の低い作用効果は、相応するより高い使用量によって部分的に補償されうる。
【００４６】
脂肪族モノアルコール（Ｃ）
本発明による被覆剤は、なお、溶剤とは異なる脂肪族モノアルコール（Ｃ）１種以上を含有することが好ましい。それというのも、この添加によって、被覆剤の可使時間が延長されるからである。好適なモノアルコール（Ｃ）の例は、殊に炭素原子数２〜４を有する脂肪族１級モノアルコール、例えばエタノール、プロパノール及びｎ−ブタノールである。ｎ−プロパノール及び／又はｎ−ブタノールが好ましく使用される。
【００４７】
成分（Ｃ）を、それぞれ本発明による被覆剤の不揮発性成分の質量に対して０〜２０．０質量％の量、殊に０．５〜１０．０質量％の量で使用することが好ましい。
【００４８】
被覆剤の他の成分
この被覆剤は、場合によりなお１種以上の反応性希釈剤を含有することができる。好適な反応性希釈剤の例は、モノマー及び／又はオリゴマーのシラン基含有化合物、殊にカルバメート官能性シラン及び／又はビニル官能性シランである。好適な反応性希釈剤の例としては、Ｎ−トリメトキシシリルメチル−Ｏ−メチルカルバメート及びＮ−ジメトキシ（メチル）シリルメチル−Ｏ−メチルカルバメート、ビニルジメトキシメチルシラン、ビニルトリエトキシシラン、ビニルトリメトキシシラン及びビニルトリス（２−メトキシエトキシ）シランが挙げられる。
【００４９】
反応性希釈剤は、本発明による被覆剤の不揮発性成分の質量に対して０〜２０質量％の量で、殊に０．５〜１０．０質量％の量で好ましく使用される。
【００５０】
この被覆剤は、通常、本発明による被覆剤の不揮発性成分の質量に対して５質量％を下回る、殊に２質量％を下回る量のイソシアネートを含有し、特別好ましくは全く含有しない。更に本発明による被覆剤は、通常は、本発明による被覆剤の不揮発性成分の質量に対して５質量％を下回る、殊に２質量％を下回る量のアミノプラスト樹脂を含有し、特別好ましくは全く含有しない。
【００５１】
更に本発明による被覆剤は、少なくとも１種の慣用かつ公知の塗料添加剤を、有効量で、即ち被覆剤の不揮発性成分の質量に対して３０質量％まで、特別好ましくは２５質量％まで、殊に２０質量％までの量で含有することができる。
【００５２】
好適な塗料添加剤の例は、次のものである：
−  殊にＵＶ吸収剤；
−  殊に光安定剤、例えばＨＡＬＳ−化合物、ベンズトリアゾール又はオキサルアニリド；
−  遊離基捕捉剤；
−  スリップ剤；
−  消泡剤；
−  湿潤剤、例えばシロキサン、弗素含有化合物、カルボン酸半エステル、燐酸エステル、ポリアクリル酸及びこれらのコポリマー又はポリウレタン；
−  付着助剤、例えばトリシクロデカンジメタノール；
−  レベリング剤；
−  膜形成助剤、例えばセルロース誘導体；
−  充填剤、例えば二酸化珪素、酸化アルミニウム又は酸化ジルコニウムをベースとするナノ粒子；詳細については、なお、Roempp Lexikon＞＞Lack und Druckfarben＜＜Georg Thime Verlag,Stuttgart,1998,２５０〜２５２頁を参照；
−  レオロジーコントロール添加剤、例えば特許明細書ＷＯ９４／２２９６８、ＥＰ−Ａ−０２７６５０１、ＥＰ−Ａ−０２４９２０１又はＷＯ９７／１２９４５から公知の添加剤；例えばＥＰ−Ａ−０００８１２７中に開示されているような、架橋されたポリマーマイクロ粒子；無機層状珪酸塩、例えば珪酸アルミニウムマグネシウム、モンモリロナイト−型のナトリウム−マグネシウム−及びナトリウム−マグネシウム−弗素−リチウム−層状珪酸塩；珪酸、例えばエーロジル；又はイオン性基及び／又は会合作用基を有する合成ポリマー、例えばポリビニルアルコール、ポリ（メタ）アクリルアミド、ポリ（メタ）アクリル酸、ポリビニルピロリドン、スチレン−無水マレイン酸−又はエチレン−無水マレイン酸−コポリマー及びこれらの誘導体又は疎水性に変性され、エトキシル化されたウレタン又はポリアクリレート；
−  及び／又は難燃剤。
【００５３】
本発明のもう一つの実施形において、本発明による被覆剤は、更なる顔料及び／又は充填剤を含有し、顔料着色されたトップコートを製造するために使用することができる。このために使用される顔料及び／又は充填剤は、当業者にとっては公知である。
【００５４】
本発明による被覆剤の製造は慣用法により行われ、ここでは、アルコキシシラン基含有バインダー（Ａ）、有機溶剤、場合によっては脂肪族モノアルコール（Ｃ）並びに助剤及び添加剤が混合及び場合によっては分散によって、被覆組成物に加工され、その使用の直前に触媒（Ｂ）が添加混合される。
【００５５】
被覆剤の適用及び硬化並びに生じる被覆の使用
本発明による被覆剤の適用は、全ての慣用の適用法によって、例えば吹き付け、ドクターブレード、刷毛塗り、浸漬、フローコーティング、浸透、滴下（Traeufeln）又はロールコーティングにより行うことができる。この場合に、被覆すべき基材それ自体は静止していることができ、この際には、適用装置又は−ユニットが動かされる。それにもかかわらず、被覆すべき基材、殊にコイルを動かすこともでき、この際には、適用ユニットが、基材に対して相対的に静止又は適切に運動されうる。
【００５６】
吹き付け適用法、例えば圧縮空気スプレー塗装、エアレススプレー、高速回転、静電塗装（ESTA）、スプレーガンを用いる圧搾空気スプレー適用が有利に使用され、この際、スプレーガンを用いる圧搾空気スプレー適用が特別好ましい。
【００５７】
本発明による被覆剤の硬化は特別性を有さず、環境温度で又は２００℃までの高い温度で行うことができる。被覆剤を自動車補修塗装のために又はプラスチック−付属部品の被覆のために使用する場合に、この硬化は環境温度で又は最大９０℃の、殊に最大６０℃の僅かに高い温度で行なわれる。最大９０℃の温度での熱硬化は、慣用の公知装置、例えばファンヒーター（Heizgeblaese）並びに近赤外線及び遠赤外線を放射する加熱ランプを用いて行うことができる。使用温度及び加熱の時間は、個々の場合の必要性、殊に熱硬化可能な成分の反応性に応じて決まり、当業者により、その専門知識及び職人技能に基づき簡単に選択され、調節することができる。
【００５８】
この硬化は、２０〜９０℃、好ましくは４０から最大６０℃の温度で、１分から１０時間まで、特別好ましくは２０分から５時間までの時間の間に行うことが有利である。
【００５９】
低い温度での硬化に基づき、記載の被覆剤は、殊に、ラインでのオリジナル塗装の部分補修塗装を包含する乗用車車体の部分補修塗装のため及び／又はプラスチック成形品又は乗用車の、殊に高級乗用車の車体のプラスチック付属部品の被覆のために、例えば屋根、尾部フラップ、エンジンボンネット、フェンダ、バンパー、スポイラー、しきい、保護片、側面上張り等の製造のために好適である。これは、遠距離移動手段（殊に原動機付き車両、例えばオートバイ、バス、トラック又は乗用車）の車体又はこれらの部品又は船舶−及び航空機構造の構成部材のオリジナル塗装（Erstlackierung）のため、自動車流れ作業塗装；内装−及び外装分野での建造物の被覆のため；家具、窓及び扉の；プラスチック成形部品、殊にＣＤ及び窓の；工業用小部品、コイル、コンテナ及びパッケージング；白色商品の；日用品及び電気器具の構成部材の、シートの；光学的、電気工学的及び機械構成部材並びにガラス中空体及び日用品の被覆のために使用することもできる。
【００６０】
本発明による被覆剤は、新規の硬化された被覆、殊に非常に良好な視覚的全印象（いわゆる非常に良好な外観）を有する部分補修塗装を提供する。この場合に得られる被覆は、殊に表面欠陥がなく、かつ高い透明性を有する。その上、本発明による被覆剤は、湿気の存在下での迅速硬化によって優れており、同時に最低３０分、殊に最低２時間の可使時間（ポットライフ）を有する。バインダーを製造するために、メトキシ基の代わりにエトキシ基を有するアクリレート−又はメタクリレート官能性アルコキシシランの最小分の使用によって、更に、硬化時にできるだけ少ないメタノールを放出し、それにもかかわらず促進された迅速硬化を示す被覆剤を提供することができる。
【００６１】
実施例
１．アルコキシシラン基を有するバインダーＡ１〜Ａ２（本発明による）、バインダーＡ３（参考例）及びバインダーＡ４（比較）の製造
温度計、アンカー攪拌機、滴下ロート２本及び還流冷却器を備えている、オイル循環サーモスタットを用いて加熱可能な二重壁４−リットル不錆鋼釜中に、第１表中に記載されている重合用溶剤を装入する（＝前装入物）。１本の滴下ロート中に、第１表中に記載のモノマー混合物を、第２の滴下ロート中に、第１表中に記載の開始剤溶液を装入する。前装入物を、１４５℃の重合温度まで加熱する。重合温度に到達の後に、先ず、開始剤流入を開始する。開始剤流入の開始１５分後に、モノマー流入（２４０分間）を開始する。この開始剤流入を、モノマー流入の終了後になお更に３０分間後流入するように調節する。開始剤流入の終了後に、混合物を更に１４５℃で２時間撹拌する。
【００６２】
【表１】
0005762395.tif 000006
【００６３】
第１表の説明：
1) Firma Wacker-Chemie AGの市販のメタクリロイルオキシメチルトリエトキシシラン
2) Firma Wacker-Chemie AGの市販の（メタクリロイルオキシメチル）メチルジエトキシシラン
3) Firma Wacker-Chemie AGの市販のメタクリロイルオキシメチルトリメトキシシラン
4) Shin-Etsu Chemical Ltd.Japanの市販製品。
【００６４】
【表２】
0005762395.tif 000007
【００６５】
第２表の説明：
5) 第１表中に記載の固体含分でバインダーの製造後に、ICI-Platte-Kegel-粘度計を用いて、２２℃で測定された粘度（未調整粘度）
6) ゲルパーミエーシヨンクロマトグラフィ（ＧＰＣ）を用い、ポリメチルメタクリレート標準に対して測定。
【００６６】
２．例１〜２の本発明による被覆剤、例３（参考例）の被覆剤及び比較例Ｖ１の被覆剤の製造及びこれらから製造された被覆
第３表中に記載の成分から、混合によって、本発明の例１〜２の、参考例である例３の及び比較例Ｖ１の被覆剤を製造する。こうして得られた被覆剤を、その後、それぞれ２枚のガラス板上に直接、ボックス形ドクター（Kastenrakel）を用いて、約１００μｍの未乾燥膜厚さで塗布する。１枚のガラス板を室温で貯蔵し、他方を１５分間排気の後に、空気循環炉内、６０℃で、３０分間乾燥させる。下記の判定基準に従って、塗料の評価を行う：
可使時間：
塗料が最初のゲル粒子を示すまでの時間を評価する。
【００６７】
Ｚａｐｐｏｎ−タック−試験（Zappon-Tack-Test：ＺＴＴ）を用いる不粘着性：
厚さ約０．５ｍｍ、幅２．５ｃｍ及び長さ約１１ｃｍのアルミニウム片を、１１０°の角度で、２．５×２．５ｃｍの面を生じさせるように曲げる。この板の長手側で、更に２．５ｃｍを約１５°だけ曲げて、この板を正方形平面上の中心に置かれた５ｇの重量によって平衡に保持させる。ＺＴＴによって不粘着性を測定するために、この曲げられた板を塗膜上に置き、３０秒間１００ｇの重量をかける。この重量を除いた後に、板角度が５秒以内に反転する場合に、この塗料は不粘着性であるとみなされる。この試験を１５分間隔で繰り返す。この試験の適用の前に、塗膜の粘着性を指触により定性的に評価する。
【００６８】
振かん硬度：
塗膜の硬度を、ＤＩＮ  ５３１５７に従ってＫｏｅｎｉｇによる振子制動（Pendel-daempfung）を用いて測定する。記載値は振子振動数（Pendelschlaege）である。
【００６９】
【表３】
0005762395.tif 000008
【００７０】
第３表の説明：
1) アミンブロックされた燐酸部分エステルをベースとするFirma King Industriesの市販触媒、イソプロパノール中２５％
2) 被覆を室温で貯蔵の場合の、Zappon-Tack-Testを用いる不粘着性の測定
3) 被覆を６０℃で３０分硬化させ引き続きこの被覆を室温で貯蔵した場合の、Zappon-Tack-Testを用いる不粘着性の測定
4) 被覆を室温で１日貯蔵した後に、振かん硬度を測定
5) 被覆を室温で３日貯蔵した後に、振かん硬度を測定
6) 被覆を室温で７日貯蔵した後に、振かん硬度を測定
7) 被覆を６０℃で３０分間硬化させ引続き室温で１日貯蔵した後に、振かん硬度を測定
8) 被覆を６０℃で３０分硬化させ引続き室温で３日貯蔵した後に、振かん硬度を測定
9) 被覆を６０℃で３０分硬化させ引続き室温で７日貯蔵した後に、振かん硬度を測定
【００７１】
試験結果の検討：
例の比較結果は、バインダーの製造のために使用されたアルコキシシリル基を有するモノマーの影響を明らかに示している。即ち、例１と比較例Ｖ１との比較結果は、α−シランが匹敵するγ−シランよりも明らかに高い反応性を有することが明らかにしている。殊に不粘着性（ＺＴＴ−試験）及び７日貯蔵後の高い最終硬度の達成が明らかである。
【００７２】
本発明による例１〜２が示しているように、α−シランのその高い反応性にもかかわらず、充分な可使時間を有する本発明による被覆剤を得ることが成功している。
【００７３】
更にα−シランの高い反応性に基づき、本発明の被覆剤は、硬化時に毒物学的に危険なメタノールを放出せず、α−エトキシシランの使用によって、むしろ硬化時にエタノールを放出する本発明による被覆剤を使用することが成功している。この場合に、α−エトキシシランをベースとしているこの被覆剤は、本発明の実施例１及び２が示しているように、メトキシシリル基に比べてエトキシシリル基の理論的に低い反応性にもかかわらず、意外に高い反応性及び相応して室温での良好な硬化をも示している。
【００７４】
３．例４〜６の本発明による被覆剤及び比較例Ｖ２〜Ｖ７の被覆剤の製造及びこれから製造された被覆
第４表中に記載されている成分から、混合によって、本発明の例４〜６及び比較例Ｖ２〜Ｖ７の被覆剤を製造する。この場合に、使用触媒溶液は次のようにして得られる：
触媒Ｋ１（トリエチルアミンでブロックされたビス−２−エチルヘキシルホスフェート）の製造：
磁気攪拌機、内部温度計、滴下ロートを備えている１００ｍｌ−三頸フラスコ中に、トリエチルアミン１４．６８ｇ、メチルイソブチルケトン１３．７５ｇ及び酢酸エチル２７．３２ｇを装入する。撹拌及び冷却下に、温度が５０℃を越えないようにゆっくり、ビス−２−エチルヘキシルホスフェート４４．２５ｇを滴加する。更に５０℃で２時間保持し、引き続き、処理溶剤を回転蒸発器中で留去し、残分をイソプロパノールで２５％の固体含分になるまで希釈する。
【００７５】
触媒塩Ｋ２（ＤＡＢＣＯでブロックされたビス−２−エチルへキシルホスフェート）の製造：
磁気攪拌機、内部温度計、滴下ロートを備えている１００ｍｌ−三頸フラスコ中に、ジアザビシクロ［２．２．２］オクタン（ＤＡＢＣＯ）１３．２５ｇ、メチルイソブチルケトン１６．９ｇ及び酢酸エチル３３．５９ｇを装入する。撹拌及び冷却下に、温度が５０℃を越えないようにゆっくり、ビス−２−エチルヘキシルホスフェート３６．２６ｇを滴加する。５０℃で更に２時間保持し、引き続き、処理溶剤を回転蒸発器中で留去し、残分をイソプロパノールで２５％の固体含分になるまで希釈する。
【００７６】
【表４】
0005762395.tif 000009
【００７７】
第４表の説明：
1) 第１表中に記載のバインダーＡ１
2) 前記のトリエチルアミンでブロックされたビス−２−エチルへキシルホルフェートの２５％触媒溶液Ｋ１
3) 前記のＤＡＢＣＯでブロックされたビス−２−エチルへキシルホスフェートの２５％触媒溶液Ｋ２
4) ＤＢＴＬ＝ジブチル錫ジラウレート
5) ＤＡＢＣＯ＝１，４−ジアザビシクロ（２．２．２）オクタン
6) ＤＢＮ＝１，５−ジアザビシクロ［４．３．０］ノネ−５−エン
7) ＤＢＵ＝１，８−ジアザビシクロ［５．４．０］ウンデセ−７−エン
8) ビス（２−エチルへキシル）ホスフェート
9) 被覆を室温で１日貯蔵の後に、振かん硬度を測定
10) 被覆を室温で７日貯蔵の後に、振かん硬度を測定
11) 被覆を６０℃で３０分間硬化させ、引き続きこの被覆を室温で１日貯蔵した後に、振かん硬度を測定
12) 被覆を６０℃で３０分間硬化させ、引き続きこの被覆を室温で７日貯蔵した後に、振かん硬度を測定
13) 視覚的評価
14) 僅かな濁りが見え、結晶化が開始する
15) 被覆は、硬化の後に不所望な表面構造を示す。
【００７８】
試験結果の検討：
例４及び６並びに比較例Ｖ２〜Ｖ７の比較結果は、被覆剤及びこれから製造された被覆の特性への使用触媒の影響を明らかに示している。
【００７９】
つまり、本発明の例４及び６によるアミンブロックされた燐酸部分エステルの本発明による使用は、２時間を上回る長い可使時間と同時に良好な硬化を示す被覆剤をもたらしている。更に、高い硬度及び非常に良好な視覚的全印象を有する本発明による被覆剤が得られている。この場合に、本発明の例４によるトリエチルアミンでブロックされた燐酸部分エステルの使用は、例６によるＤＡＢＣＯでブロックされた燐酸部分エステルの使用に比べて好ましい。それというのも、明らかに良好な硬化にも関わらず、非常に良好な可使時間が得られるからである。
【００８０】
ちなみに、毒物学的理由からも所望性の低いＤＢＴＬの使用は、比較例Ｖ２が示しているように、全く不充分な可使時間を有する被覆剤をもたらす。
【００８１】
種々のアミンの単独使用は、同様に甘受され得ない特性を有する被覆剤又は被覆をもたらす。
【００８２】
つまり、比較例Ｖ３によるトリエチルアミンの使用は、全く不充分な硬化を示す被覆剤をもたらす。比較例Ｖ３自体の振かん硬度は、６０℃で３０分の強制乾燥及び引き続く室温での７日間の貯蔵の場合ですら、非常に低過ぎ、従って−概して硬化について言及できる場合に−決して甘受できない最小の硬化のみが起っていることを推論させている。
【００８３】
比較例Ｖ４〜Ｖ６により、触媒として環状アミンを使用することは、良好な硬化を示す被覆剤をもたらすが、これに反してこの被覆剤又は得られる被覆の視覚的特性は甘受できない。即ち、比較例Ｖ４によるＤＡＢＣＯの使用は、濁った被覆剤をもたらし、他方で、比較例Ｖ５によるＤＢＮの使用も、比較例Ｖ６によるＤＢＵの使用も、明白な表面構造を有する被覆をもたらしている。更に、触媒としてのＤＢＮ及びＤＢＵの使用は、全く不充分な可使時間を示す被覆剤をもたらしている。
【００８４】
結局、アミンでブロックされていない燐酸部分エステルの使用は、良好な硬化及び良好な可使時間を有する被覆剤をもたらすにもかかわらず、ここでも、比較例Ｖ７が示すように、明白な表面構造を有する甘受できない被覆剤が得られている。
【００８５】
４．アルコキシシラン基を有するバインダーＡ５及びＡ６（本発明による）の製造  
バインダーＡ１〜Ａ４の製造と同様に、第５表中に記載の成分から、バインダーＡ５及びＡ６の製造を行うが、この際にバインダーＡ６の製造時の重合温度及び後重合時の温度は、バインダーＡ１〜Ａ５の製造時におけるような１４５℃の代わりに、１４０℃のみである。
【００８６】
【表５】
0005762395.tif 000010
【００８７】
第５表の説明：
1) Firma Wacker-Chemie AGの市販のメタクリロイルオキシメチルトリエトキシシラン。
【００８８】
【表６】
0005762395.tif 000011
【００８９】
第６表の説明：
1) 第５表中に記載されている固体含分で、バインダーの製造の後に、ICI-Platte-Kegel-粘度計を用いて、２３℃で測定された粘度（未調整粘度）
2) ゲルパーミエーシヨンクロマトグラフィ（ＧＰＣ）を用い、ポリメチルメタクリレート標準に対して測定。
【００９０】
５．例７〜１０の本発明による被覆剤の製造及びこれらから製造された被覆
第７表中に挙げられている成分から、混合によって、本発明の例７〜１０の被覆剤を製造する。こうして得られた被覆剤を、その後、直接２枚のガラス板上に、ボックス形ドクター（Kastenrakel）を用いて、約１００μｍの未乾燥膜厚さで塗布する。１枚のガラス板を室温で貯蔵し、他方を１５分間の排気の後に、循環炉内で、６０℃で３０分間乾燥させる。塗料の評価を、例１〜６に記載されている判定基準に従って行なう：
【００９１】
【表７】
0005762395.tif 000012
【００９２】
第７表の説明：
1) 前記のＤＡＢＣＯでブロックされたビス−２−エチルへキシルホスフェートの２５％触媒溶液Ｋ２
2) 立体障碍されたアミン（ＨＡＬＳ）をベースとする光安定剤からの混合物６０部及びＵＶ−吸収剤４０部をベースとする市販の光安定剤、１−メトキシ−２−プロピルアセテート中の９７％
3) ポリエーテル変性されたポリジメチルシロキサンをベースとする市販のレベリング剤
4) ポリアクリレートコポリマーをベースとする市販のレベリング剤、ソルベントナフサ中の５２％
5) 被覆を室温で保存した場合の、Zappen-Tack-Testを用いる不粘着性の測定
6) 被覆を室温で１日間貯蔵した後に、振かん硬度を測定
7) 被覆を室温で７日間貯蔵した後に、振かん硬度を測定
8) 被覆を６０℃で３０分間硬化させ引続き室温で１日間貯蔵の後に、振かん硬度を測定
9) 被覆を６０℃で３０分間硬化させ引続き室温で７日間貯蔵の後に、振かん硬度を測定。